Brevet FR3050395A1 (20171027)
REVENDICATIONS1. Procédé de réalisation d'un élément (10) en béton à surface réfléchissante à billes de verre, ledit élément ayant un corps solide recouvert sur 5 au moins une de ses faces d'un parement, le parement formant la surface réfléchissante, le corps (12) et le parement (11) comportant du ciment, caractérisé en ce que : dans une première phase, on moule le corps (12) dans un moule (1) lors d'un premier moulage d'une première composition de béton de ciment (6), le 10 moule étant constitué de parois périphériques (2, 3, 4,\n<CLM>\1\tde moulage définissant les faces du corps et dont au moins une (2,\n<CLM>\1\test mobile afin de presser ladite première composition (6) de béton dans ledit moule (1), dans une deuxième phase, on introduit dans le moule (1), sur au moins une des faces du corps destinée à recevoir le parement (11), une couche d'une 15 seconde composition (8) de mortier de ciment comportant des billes de verre réfléchissantes puis on presse dans le moule (1) la seconde composition (8) sur le corps (12) lors d'un second moulage afin de former ledit parement (11) sur ladite au moins une des faces du corps, ledit parement (11) étant d'épaisseur déterminée comprise entre 5 mm et 40 mm, et 20 dans une troisième phase, après démoulage, on effectue sur le parement (11) un traitement de surface d'élimination d'une partie superficielle du mortier de ciment pour rendre visibles les billes de verres en surface du parement.\n<CLM>\1\tProcédé selon la revendication 1, caractérisé en ce que le traitement de surface comporte un lavage par un jet d'eau sous pression. 25\n<CLM>\1\tProcédé selon l'une quelconque des revendications précédentes, caractérisé en ce que la seconde composition de mortier comporte entre 570 Kg et 1080 Kg de billes de verre par m3 de mortier brut, le mortier brut correspondant à la composition de mortier sans les billes de verre.\n<CLM>\1\tProcédé selon l'une quelconque des revendications précédentes, 30 caractérisé en ce que la première composition de béton comporte au moins un liant hydraulique à base de ciment, du sable et des granulats concassés et en ce que la seconde composition de mortier comporte, outre les billes de verre, au moins un liant hydraulique à base de ciment et du sable.\n<CLM>\1\tProcédé selon l'une quelconque des revendications précédentes, 35 caractérisé en ce que les billes de verre sont dans un matériau choisi parmi le verre sodocalcique, le verre borosilicate, le verre de quartz ou un cristal et ont des dimensions comprises entre 0,1 mm et 10 mm.\n<CLM>\1\tProcédé selon l'une quelconque des revendications précédentes, 3050395 12 caractérisé en ce que lors du traitement de surface du parement de l'élément démoulé dans la troisième phase, le parement à une consistance comprise entre 0,5 et 3 cm au cône d'Abrams, soit un mortier ferme, selon la Norme NF P 18-451, le mortier ayant alors un taux d'humidité compris entre 2 à 12%.\n<CLM>\1\tProcédé selon l'une quelconque des revendications précédentes, caractérisé en ce que la première phase et la deuxième phase sont effectuée dans le même moule (1), au moins les parois périphériques du moule des faces du corps destinées à recevoir le parement étant mobiles (5) en translation afin de s'écarter desdites faces du corps (12) et permettre l'introduction de l'épaisseur déterminée de la seconde composition (8) entre lesdites faces du corps destinées à recevoir le parement (11) et lesdites parois périphériques mobiles, une même paroi périphérique pouvant donc servir au moulage d'une face du corps (12) et du parement (11).\n<CLM>\1\tProcédé selon l'une quelconque des revendications précédentes, caractérisé en ce que la première phase et la deuxième phase sont effectuée dans le même moule (1), le moule comportant en outre au moins une paroi interne escamotable (5'), en plus de ses parois périphériques (2, 3, 4, 5), la/les parois internes (5') étant destinées au seul moulage des faces du corps (12) destinées à recevoir le parement (11), ladite/lesdites parois internes (5') étant escamotables et lors de la deuxième phase on escamote lesdites parois internes pour permettre l'introduction de l'épaisseur déterminée de la seconde composition (8) entre lesdites faces du corps (12) destinées à recevoir le parement (11) et les parois périphériques correspondantes (5).\n<CLM>\1\tProcédé selon la revendication 7 ou 8, caractérisé en ce qu'au moins une partie des parois du moule destinées au moulage du parement comporte au moins un moyen de réservation, le béton du corps restant à nu dans la zone du moyen de réservation lors de l'introduction de la composition de mortier dans le moule et en ce que la deuxième phase est divisée en étapes et on met en oeuvre plusieurs types de compositions de mortier, les différentes compositions de mortier étant introduites dans le moule en des zones distinctes du parement en fonction des réservations réalisées sur le corps de l'élément.\n<CLM>\1\tElément (10) en béton à surface réfléchissante à billes de verre, ledit élément ayant un corps (12) solide en béton recouvert sur au moins une de ses faces d'un parement (11), le parement (11) formant la surface réfléchissante, le corps (12) et le parement (11) comportant du ciment, caractérisé en ce qu'il est spécifiquement obtenu par le procédé de l'une quelconque des revendications précédentes.